(57)【要約】  二重像を効果的に抑えることができる合わせガラス用中間膜を提供する。  本発明に係る合わせガラス用中間膜は、一端と、一端よりも厚みが厚い他端とを有し、一端側から他端側にかけて厚みが増加している領域を有し、厚みが増加している領域の中に、一端側から他端側にかけて厚みの増加量が大きくなる部分を有するか、又は、厚み方向の断面形状が楔状である領域を有し、厚み方向の断面形状が楔状である領域の中に、一端側から他端側にかけて楔角が大きくなる部分を有する。
2017078160.tif 000002
【特許請求の範囲】
【請求項１】
一端と、一端よりも厚みが厚い他端とを有し、
一端側から他端側にかけて厚みが増加している領域を有し、厚みが増加している領域の中に、一端側から他端側にかけて厚みの増加量が大きくなる部分を有するか、又は、厚み方向の断面形状が楔状である領域を有し、厚み方向の断面形状が楔状である領域の中に、一端側から他端側にかけて楔角が大きくなる部分を有する、合わせガラス用中間膜。
【請求項２】
一端側から他端側にかけて厚みが増加している領域を有し、
厚みが増加している領域の中に、一端側から他端側にかけて厚みの増加量が大きくなる部分を有する、請求項１に記載の合わせガラス用中間膜。
【請求項３】
中間膜の前記一端と前記他端との間の距離をＸとしたときに、
距離範囲０．１Ｘの厚みが増加している第１の領域の全体での厚みの増加量が、前記第１の領域に連なる一端側の距離範囲０．１Ｘの厚みが増加している第２の領域の全体での厚みの増加量よりも大きい部分を有し、
一端側から他端側にかけて前記第２の領域と前記第１の領域とがこの順で連なっている、請求項２に記載の合わせガラス用中間膜。
【請求項４】
前記第１の領域の全体での厚みの増加量の、前記第２の領域の全体での厚みの増加量に対する比が１．０２以上、１．２５以下である、請求項３に記載の合わせガラス用中間膜。
【請求項５】
距離範囲０．１Ｘの厚みが増加している第３の領域の全体での厚みの増加量が、前記第３の領域に連なる一端側の距離範囲０．１Ｘの厚みが増加している前記第１の領域の全体での厚みの増加量よりも大きい部分を有し、
一端側から他端側にかけて前記第２の領域と前記第１の領域と前記第３の領域とがこの順で連なっている、請求項３又は４に記載の合わせガラス用中間膜。
【請求項６】
前記第１の領域の全体での厚みの増加量の、前記第２の領域の全体での厚みの増加量に対する比と、前記第３の領域の全体での厚みの増加量の、前記第１の領域の全体での厚みの増加量に対する比との差の絶対値が０．２以下である、請求項５に記載の合わせガラス用中間膜。
【請求項７】
厚み方向の断面形状が楔状である領域を有し、
厚み方向の断面形状が楔状である領域の中に、一端側から他端側にかけて楔角が大きくなる部分を有する、請求項１に記載の合わせガラス用中間膜。
【請求項８】
中間膜の前記一端と前記他端との間の距離をＸとしたときに、
距離範囲０．１Ｘの厚みが増加している第１の領域の全体での楔角が、前記第１の領域に連なる一端側の距離範囲０．１Ｘの厚みが増加している第２の領域の全体での楔角よりも大きい部分を有し、
一端側から他端側にかけて前記第２の領域と前記第１の領域とがこの順で連なっている、請求項７に記載の合わせガラス用中間膜。
【請求項９】
前記第１の領域の全体での楔角の、前記第２の領域の全体での楔角に対する比が、１．０２以上、１．２５以下である、請求項８に記載の合わせガラス用中間膜。
【請求項１０】
距離範囲０．１Ｘの厚みが増加している第３の領域の全体での楔角が、前記第３の領域に連なる一端側の距離範囲０．１Ｘの厚みが増加している前記第１の領域の全体での楔角よりも大きい部分を有し、
一端側から他端側にかけて前記第２の領域と前記第１の領域と前記第３の領域とがこの順で連なっている、請求項８又は９に記載の合わせガラス用中間膜。
【請求項１１】
前記第１の領域の全体での楔角の、前記第２の領域の全体での楔角に対する比と、前記第３の領域の全体での楔角の、前記第１の領域の全体での楔角に対する比との差の絶対値が０．２以下である、請求項１０に記載の合わせガラス用中間膜。
【請求項１２】
熱可塑性樹脂を含む、請求項１〜１１のいずれか１項に記載の合わせガラス用中間膜。
【請求項１３】
前記熱可塑性樹脂が、ポリビニルアセタール樹脂である、請求項１２に記載の合わせガラス用中間膜。
【請求項１４】
可塑剤を含む、請求項１〜１３のいずれか１項に記載の合わせガラス用中間膜。
【請求項１５】
第１の層と、
前記第１の層の第１の表面側に配置された第２の層とを備える、請求項１〜１４のいずれか１項に記載の合わせガラス用中間膜。
【請求項１６】
前記第１の層の前記第１の表面側とは反対の第２の表面側に配置された第３の層を備える、請求項１５に記載の合わせガラス用中間膜。
【請求項１７】
平板状である第１，第２の合わせガラス部材の間、又は、曲率半径が１５０００ｍｍ以下である第１，第２の合わせガラス部材の間に、配置されて用いられる、請求項１〜１６のいずれか１項に記載の合わせガラス用中間膜。
【請求項１８】
第１の合わせガラス部材と、
第２の合わせガラス部材と、
請求項１〜１７のいずれか１項に記載の合わせガラス用中間膜とを備え、
前記第１の合わせガラス部材と前記第２の合わせガラス部材との間に、前記合わせガラス用中間膜が配置されている、合わせガラス。
【発明の詳細な説明】
【技術分野】
【０００１】
本発明は、合わせガラスを得るために用いられる合わせガラス用中間膜に関する。また、本発明は、上記合わせガラス用中間膜を用いた合わせガラスに関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。【０００３】
また、自動車に用いられる上記合わせガラスとして、ヘッドアップディスプレイ（ＨＵＤ）が知られている。ＨＵＤでは、自動車のフロントガラスに、自動車の走行データである速度などの計測情報等を表示させることができる。【０００４】
上記ＨＵＤでは、フロントガラスに表示される計測情報が、二重に見えるという問題がある。【０００５】
二重像を抑制するために、楔状の中間膜が用いられている。下記の特許文献１には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界が妨げられにくい。【０００６】
また、下記の特許文献２には、外面と内面とを備え、干渉二重像を防ぐまたは低減するために、１つ以上の領域で、外面と内面とが互いに楔角を形成する合わせガラスが開示されている。この合わせガラスは、外面と内面とが連続的に変化する楔角を有する。この合わせガラスでは、楔角がそれぞれの局所光線入射角及び合わせガラスのそれぞれの局所曲率半径によって決まる。
【先行技術文献】
【特許文献】
【０００７】
【特許文献１】特表平４−５０２５２５号公報
【特許文献２】ＷＯ２００９／０７１１３５Ａ１
【発明の概要】
【発明が解決しようとする課題】
【０００８】
従来の中間膜を用いた合わせガラスでは、厚み方向の断面形状が楔状であるため、二重像を改善することができる。しかし、ＨＵＤでは、表示エリアの下端から上端に、ドライバーが視線を移動させた際に、ＨＵＤの表示エリアに投影される像と目線の角度とが変化する。このため、ＨＵＤの表示エリアの下端の二重像と上端の二重像とを同時に改善することは困難であるという問題がある。【０００９】
特に、近年、ＨＵＤの表示エリアの大面積化が求められており、上記の課題が顕著に生じてきている。【００１０】
本発明の目的は、二重像を効果的に抑えることができる合わせガラス用中間膜を提供することである。また、本発明は、上記の合わせガラス用中間膜を用いた合わせガラスを提供することも目的とする。
【課題を解決するための手段】
【００１１】
本発明の広い局面によれば、一端と、一端よりも厚みが厚い他端とを有し、一端側から他端側にかけて厚みが増加している領域を有し、厚みが増加している領域の中に、一端側から他端側にかけて厚みの増加量が大きくなる部分を有するか、又は、厚み方向の断面形状が楔状である領域を有し、厚み方向の断面形状が楔状である領域の中に、一端側から他端側にかけて楔角が大きくなる部分を有する、合わせガラス用中間膜が提供される。【００１２】
本発明に係る合わせガラス用中間膜のある特定の局面では、前記中間膜は、一端側から他端側にかけて厚みが増加している領域を有し、厚みが増加している領域の中に、一端側から他端側にかけて厚みの増加量が大きくなる部分を有する。【００１３】
本発明に係る合わせガラス用中間膜のある特定の局面では、中間膜の前記一端と前記他端との間の距離をＸとしたときに、前記中間膜は、距離範囲０．１Ｘの厚みが増加している第１の領域の全体での厚みの増加量が、前記第１の領域に連なる一端側の距離範囲０．１Ｘの厚みが増加している第２の領域の全体での厚みの増加量よりも大きい部分を有し、一端側から他端側にかけて前記第２の領域と前記第１の領域とがこの順で連なっている。【００１４】
本発明に係る合わせガラス用中間膜のある特定の局面では、前記第１の領域の全体での厚みの増加量の、前記第２の領域の全体での厚みの増加量に対する比が、１．０２以上、１．２５以下である。【００１５】
本発明に係る合わせガラス用中間膜のある特定の局面では、前記中間膜は、距離範囲０．１Ｘの厚みが増加している第３の領域の全体での厚みの増加量が、前記第３の領域に連なる一端側の距離範囲０．１Ｘの厚みが増加している前記第１の領域の全体での厚みの増加量よりも大きい部分を有し、一端側から他端側にかけて前記第２の領域と前記第１の領域と前記第３の領域とがこの順で連なっている。【００１６】
本発明に係る合わせガラス用中間膜のある特定の局面では、前記第１の領域の全体での厚みの増加量の、前記第２の領域の全体での厚みの増加量に対する比と、前記第３の領域の全体での厚みの増加量の、前記第１の領域の全体での厚みの増加量に対する比との差の絶対値が０．２以下である。【００１７】
本発明に係る合わせガラス用中間膜のある特定の局面では、厚み方向の断面形状が楔状である領域を有し、厚み方向の断面形状が楔状である領域の中に、一端側から他端側にかけて楔角が大きくなる部分を有する。【００１８】
本発明に係る合わせガラス用中間膜のある特定の局面では、中間膜の前記一端と前記他端との間の距離をＸとしたときに、前記中間膜は、距離範囲０．１Ｘの厚みが増加している第１の領域の全体での楔角が、前記第１の領域に連なる一端側の距離範囲０．１Ｘの厚みが増加している第２の領域の全体での楔角よりも大きい部分を有し、一端側から他端側にかけて前記第２の領域と前記第１の領域とがこの順で連なっている。【００１９】
本発明に係る合わせガラス用中間膜のある特定の局面では、前記第１の領域の全体での楔角の、前記第２の領域の全体での楔角に対する比が、１．０２以上、１．２５以下である。【００２０】
本発明に係る合わせガラス用中間膜のある特定の局面では、前記中間膜は、距離範囲０．１Ｘの厚みが増加している第３の領域の全体での楔角が、前記第３の領域に連なる一端側の距離範囲０．１Ｘの厚みが増加している前記第１の領域の全体での楔角よりも大きい部分を有し、一端側から他端側にかけて前記第２の領域と前記第１の領域と前記第３の領域とがこの順で連なっている。【００２１】
本発明に係る合わせガラス用中間膜のある特定の局面では、前記第１の領域の全体での楔角の、前記第２の領域の全体での楔角に対する比と、前記第３の領域の全体での楔角の、前記第１の領域の全体での楔角に対する比との差の絶対値が０．２以下である。【００２２】
前記中間膜は、熱可塑性樹脂を含むことが好ましい。前記熱可塑性樹脂は、ポリビニルアセタール樹脂であることが好ましい。前記中間膜は、可塑剤を含むことが好ましい。【００２３】
本発明に係る合わせガラス用中間膜のある特定の局面では、前記中間膜は、第１の層と、前記第１の層の第１の表面側に配置された第２の層とを備える。【００２４】
本発明に係る合わせガラス用中間膜のある特定の局面では、前記中間膜は、前記第１の層の前記第１の表面側とは反対の第２の表面側に配置された第３の層を備える。【００２５】
本発明に係る合わせガラス用中間膜のある特定の局面では、前記中間膜は、平板状である第１，第２の合わせガラス部材の間、又は、曲率半径が１５０００ｍｍ以下である第１，第２の合わせガラス部材の間に、配置されて用いられる。【００２６】
本発明の広い局面によれば、第１の合わせガラス部材と、第１の合わせガラス部材と、第２の合わせガラス部材と、上述した合わせガラス用中間膜とを備え、前記第１の合わせガラス部材と前記第２の合わせガラス部材との間に、前記合わせガラス用中間膜が配置されている、合わせガラスが提供される。
【発明の効果】
【００２７】
本発明に係る合わせガラス用中間膜は、一端と、一端よりも厚みが厚い他端とを有し、一端側から他端側にかけて厚みが増加している領域を有し、厚みが増加している領域の中に、一端側から他端側にかけて厚みの増加量が大きくなる部分を有するか、又は、厚み方向の断面形状が楔状である領域を有し、厚み方向の断面形状が楔状である領域の中に、一端側から他端側にかけて楔角が大きくなる部分を有するので、二重像を効果的に抑えることができる。
【図面の簡単な説明】
【００２８】
【図１】図１は、本発明の第１の実施形態に係る合わせガラス用中間膜を模式的に示す断面図である。
【図２】図２は、本発明の第２の実施形態に係る合わせガラス用中間膜を模式的に示す断面図である。
【図３】図３は、合わせガラス用中間膜の厚み方向の断面形状の第１の変形例を示す断面図である。
【図４】図４は、合わせガラス用中間膜の厚み方向の断面形状の第２の変形例を示す断面図である。
【図５】図５は、合わせガラス用中間膜の厚み方向の断面形状の第３の変形例を示す断面図である。
【図６】図６は、合わせガラス用中間膜の厚み方向の断面形状の第４の変形例を示す断面図である。
【図７】図７は、合わせガラス用中間膜の厚み方向の断面形状の第５の変形例を示す断面図である。
【図８】図８は、合わせガラス用中間膜の厚み方向の断面形状の第６の変形例を示す断面図である。
【図９】図９は、図１に示す合わせガラス用中間膜を用いた合わせガラスの一例を示す断面図である。
【図１０】図１０は、本発明に係る合わせガラス用中間膜における厚みの増加量が大きくなる部分を説明するための模式図である。
【図１１】図１１は、本発明に係る合わせガラス用中間膜における楔角が大きくなる部分を説明するための模式図である。
【図１２】図１２は、本発明に係る合わせガラス用中間膜に含まれない合わせガラス用中間膜の第１の例を示す断面図である。
【図１３】図１３は、本発明に係る合わせガラス用中間膜に含まれない合わせガラス用中間膜の第２の例を示す断面図である。
【発明を実施するための形態】
【００２９】
以下、本発明の詳細を説明する。
【００３０】
本発明に係る合わせガラス用中間膜（本明細書において、「中間膜」と略記することがある）は、一端と、一端よりも厚みが厚い他端とを有する。本発明に係る中間膜は、（構成（１））一端側から他端側にかけて厚みが増加している領域を有し、厚みが増加している領域の中に、一端側から他端側にかけて厚みの増加量が大きくなる部分を有するか、又は、（構成（２））厚み方向の断面形状が楔状である領域を有し、厚み方向の断面形状が楔状である領域の中に、一端側から他端側にかけて楔角が大きくなる部分を有する。
【００３１】
なお、「厚みの増加量が大きくなる部分」は、「厚みが増加している部分」とは異なる意味を示し、本発明では、厚みが増加しているか否かではなく、「厚みの増加量」の程度の関係が、特定の関係に制御されている。また、「楔角が大きくなる部分」は、「楔角がある部分」とは異なる意味を示し、本発明では、楔角があるか否かではなく、「楔角」の程度の関係が、特定の関係に制御されている。例えば、図１０に模式的に示すように、中間膜は、厚み増加量Ｔｎが、厚み増加量Ｔｎ−１よりも大きい部分を有する（ｎは２〜１０の整数）。なお、この場合に、ｎの２〜１０の整数のうち、少なくとも１つ（好ましくは２つ以上）の整数において、厚み増加量Ｔｎが、厚み増加量Ｔｎ−１よりも大きい。例えば、図１１に模式的に示すように、中間膜は、表面の傾斜Ａｎの角度から求められる楔角が、表面の傾斜Ａｎ−１の角度から求められる楔角よりも大きい部分を有する（ｎは２〜１０の整数、図１１中、Ａ１〜Ａ１０は０．１Ｘの距離範囲の両端を結ぶ中間膜の表面が平面であると仮定した場合の直線、楔角は図１１に示す片面の傾斜だけでなく両面の傾斜から求められる）。
【００３２】
本発明に係る中間膜では、上述した構成が備えられているので、二重像を効果的に抑えることができる。特に、本発明では、中間膜を用いた合わせガラスがヘッドアップディスプレイ（ＨＵＤ）に用いられたときに、自動車の走行データである速度などの計測情報等を表示させても、該計測情報が二重に見えるのを効果的に抑制できる。特に、ＨＵＤの表示エリアの両端（下端と上端）の双方で、二重像を効果的に抑えることができる。ＨＵＤの表示エリアの両端の間の領域でも、二重像を効果的に抑えることができる。
【００３３】
本発明に係る中間膜は、上記構成（１）を備えることが好ましく、上記構成（２）を備えることも好ましい。
【００３４】
上記構成（１）及び上記構成（２）では、中間膜の一端側から他端側にかけて、単位距離あたりの厚みの増加量又は楔角が大きくなっている。中間膜の一端と他端との間の距離をＸとする。ＨＵＤの表示エリアの両端での二重像をより一層抑える観点からは、上記中間膜は、距離範囲０．１Ｘの厚みが増加している第１の領域の全体での厚みの増加量が、上記第１の領域に連なる一端側の距離範囲０．１Ｘの厚みが増加している第２の領域の全体での厚みの増加量よりも大きい部分を有することが好ましい。この場合に、一端側から他端側にかけて上記第２の領域と上記第１の領域とがこの順で連なっている。第１の領域と第２の領域とは、中間膜の一端と他端とを結ぶ方向において、連続する領域である。第１の領域と第２の領域との合計の領域は、距離範囲０．２Ｘの領域である。第１の領域は、中間膜の一端から０．１Ｘの距離の位置から１Ｘの距離の位置の間（０．１Ｘ〜１Ｘの領域）の任意の位置にあり、該中間膜の一端から０．１Ｘの距離の位置から１Ｘの距離の位置の間の距離範囲０．１Ｘの領域である。第２の領域は、中間膜の一端から０Ｘの距離の位置から０．９Ｘの距離の位置の間（０Ｘ〜０．９Ｘの領域）の任意の位置にあり、該中間膜の一端から０Ｘの距離の位置から０．９Ｘの距離の位置の間の距離範囲０．１Ｘの領域である。第１の領域と第２の領域とを併せた領域は、中間膜の一端から０Ｘの距離の位置から１Ｘの距離の位置の間（０Ｘ〜１Ｘの領域）の任意の位置にあり、該中間膜の一端から０Ｘの距離の位置から１Ｘの距離の位置の間の距離範囲０．２Ｘの領域である。
【００３５】
ＨＵＤの表示エリアの両端での二重像をより一層抑える観点からは、上記中間膜は、距離範囲０．１Ｘの厚みが増加している第１の領域の全体での厚みの増加量が、上記第１の領域に連なる一端側の距離範囲０．１Ｘの厚みが増加している第２の領域の全体での厚みの増加量よりも大きい部分を有し、かつ、距離範囲０．１Ｘの厚みが増加している第３の領域の全体での厚みの増加量が、上記第３の領域に連なる一端側の距離範囲０．１Ｘの厚みが増加している第１の領域の全体での厚みの増加量よりも大きい部分を有することが好ましい。連続する３つの領域において、この関係を満足することが好ましい。この場合に、一端側から他端側にかけて上記第２の領域と上記第１の領域と上記第３の領域とがこの順で連なっている。第１の領域と第２の領域と第３の領域とは、中間膜の一端と他端とを結ぶ方向において、連続する領域である。第１の領域と第２の領域と第３の領域の合計の領域は、距離範囲０．３Ｘの領域である。第１の領域は、中間膜の一端から０．１Ｘの距離の位置から０．９Ｘの距離の間（０．１Ｘ〜０．９Ｘの領域）の任意の位置にあり、該中間膜の一端から０．１Ｘの距離の位置から０．９Ｘの距離の位置の間の距離範囲０．１Ｘの領域である。第２の領域は、中間膜の一端から０Ｘの距離の位置から０．８Ｘの距離の位置の間（０Ｘ〜０．８Ｘの領域）の任意の位置にあり、該中間膜の一端から０Ｘの距離の位置から０．８Ｘの距離の位置の間の距離範囲０．１Ｘの領域である。第３の領域は、中間膜の一端から０．２Ｘの距離の位置から１Ｘの距離の位置の間（０．２Ｘ〜１Ｘの領域）の任意の位置にあり、該中間膜の一端から０．２Ｘの距離の位置から１Ｘの距離の位置の間の距離範囲０．１Ｘの領域である。第１の領域と第２の領域と第３の領域を併せた領域は、中間膜の一端から０Ｘの距離の位置から１Ｘの距離の位置の間（０Ｘ〜１Ｘの領域）の任意の位置にあり、該中間膜の一端から０Ｘの距離の位置から１Ｘの距離の位置の間の距離範囲０．３Ｘの領域である。
【００３６】
なお、中間膜の少なくとも一部において、上記第１の領域と上記第２の領域との関係を満たす部分があればよく、上記第１の領域及び上記第２の領域は中間膜の任意の位置から選ばれる。例えば、一端から０．４Ｘの距離の位置から０．５Ｘの距離の位置の間（０．４Ｘ〜０．５Ｘの領域）の距離範囲０．１Ｘの厚みが増加している領域を第１の領域としたときに、一端から０．３Ｘの距離の位置から０．４Ｘの距離の位置の間（０．３Ｘ〜０．４Ｘの領域）の距離範囲０．１Ｘの厚みが増加している領域が第２の領域となる。この場合に、一端から０．５Ｘの距離の位置から０．６Ｘの距離の位置の間（０．５Ｘ〜０．６Ｘの領域）の距離範囲０．１Ｘの厚みが増加している領域が第３の領域となる。上記第１の領域と上記第２の領域との関係を満たす部分をＨＵＤの表示エリアとすることによって、二重像を効果的に抑えることができる。上記第１の領域と上記第２の領域と上記第３の領域との関係を満たす部分をＨＵＤの表示エリアとすることによって、二重像をより一層効果的に抑えることができる。
【００３７】
ＨＵＤの表示エリアの両端での二重像をより一層抑える観点からは、上記第１の領域の全体での厚みの増加量（Ａ１）の、上記第２の領域の全体での厚みの増加量（Ａ２）に対する比（Ａ１／Ａ２）は、好ましくは１．０２以上、より好ましくは１．１０以上、好ましくは１．２５以下、より好ましくは１．１８以下である。ＨＵＤの表示エリアの両端での二重像をより一層抑える観点からは、上記第３の領域の全体での厚みの増加量（Ａ３）の、上記第１の領域の全体での厚みの増加量（Ａ１）に対する比（Ａ３／Ａ１）は、好ましくは１．０２以上、より好ましくは１．１０以上、好ましくは１．２５以下、より好ましくは１．１８以下である。
【００３８】
ＨＵＤの表示エリアの両端での二重像をより一層抑える観点からは、一端側から他端側かけて連続する領域において、隣接する領域の厚みの増加量比が均一であることが好ましい。例えば、図１０では、厚み増加量Ｔｎ／厚み増加量Ｔｎ−１（ｎは２〜１０の整数）の９の比が均一であることが好ましい。ＨＵＤの表示エリアの両端での二重像をより一層抑える観点からは、上記第１の領域の全体での厚みの増加量（Ａ１）の、上記第２の領域の全体での厚みの増加量（Ａ２）に対する比（Ａ１／Ａ２）と、上記第３の領域の全体での厚みの増加量（Ａ３）の、上記第１の領域の全体での厚みの増加量（Ａ１）に対する比（Ａ３／Ａ１）との差の絶対値は、好ましくは０．２以下、より好ましくは０．１５以下、更に好ましくは０．１以下、特に好ましくは０．０５以下である。連続する３つの領域において、この関係を満足することが好ましい。
【００３９】
ＨＵＤの表示エリアの両端での二重像をより一層抑える観点からは、上記中間膜は、距離範囲０．１Ｘの厚みが増加している第１の領域の全体での楔角が、上記第１の領域に連なる一端側の距離範囲０．１Ｘの厚みが増加している第２の領域の全体での楔角よりも大きい部分を有することが好ましい。この場合に、一端側から他端側にかけて上記第２の領域と上記第１の領域とがこの順で連なっている。ＨＵＤの表示エリアの両端での二重像をより一層抑える観点からは、上記中間膜は、距離範囲０．１Ｘの厚みが増加している第１の領域の全体での楔角が、上記第１の領域に連なる一端側の距離範囲０．１Ｘの厚みが増加している第２の領域の全体での楔角よりも大きい部分を有し、かつ、距離範囲０．１Ｘの厚みが増加している第３の領域の全体での楔角が、上記第３の領域に連なる一端側の距離範囲０．１Ｘの厚みが増加している第１の領域の全体での楔角よりも大きい部分を有することが好ましい。この場合に、一端側から他端側にかけて上記第２の領域と上記第１の領域と上記第３の領域とがこの順で連なっている。連続する３つの領域において、この関係を満足することが好ましい。
【００４０】
ＨＵＤの表示エリアの両端での二重像をより一層抑える観点からは、上記第１の領域の全体での楔角（Ｂ１）の、上記第２の領域の全体での楔角（Ｂ２）に対する比（Ｂ１／Ｂ２）は、好ましくは１．０２以上、より好ましくは１．１０以上、好ましくは１．２５以下、より好ましくは１．１８以下である。ＨＵＤの表示エリアの両端での二重像をより一層抑える観点からは、上記第３の領域の全体での楔角（Ｂ３）の、上記第１の領域の全体での楔角（Ｂ１）に対する比（Ｂ３／Ｂ１）は、好ましくは１．０２以上、より好ましくは１．１０以上、好ましくは１．２５以下、より好ましくは１．１８以下である。
【００４１】
ＨＵＤの表示エリアの両端での二重像をより一層抑える観点からは、一端側から他端側かけて連続する領域において、隣接する領域の楔角比が均一であることが好ましい。例えば、図１１では、表面の傾斜Ａｎの角度から求められる楔角／表面の傾斜Ａｎ−１の角度から求められる楔角（ｎは２〜１０の整数）の９の比が均一であることが好ましい。ＨＵＤの表示エリアの両端での二重像をより一層抑える観点からは、上記第１の領域の全体での楔角（Ｂ１）の、上記第２の領域の全体での楔角（Ｂ２）に対する比（Ｂ１／Ｂ２）と、上記第３の領域の全体での楔角（Ｂ３）の、上記第１の領域の全体での楔角（Ｂ１）に対する比（Ｂ３／Ｂ１）との差の絶対値は、好ましくは０．２以下、より好ましくは０．１５以下、更に好ましくは０．１以下、特に好ましくは０．０５以下である。連続する３つの領域において、この関係を満足することが好ましい。
【００４２】
なお、中間膜は、厚み方向の両側に、第１の表面と第２の表面とを有する。
【００４３】
二重像を効果的に抑える観点からは、中間膜の一端から０Ｘの距離の位置から０．１Ｘの距離の位置の間（０〜０．１Ｘの領域）、中間膜の一端から０．１Ｘの距離の位置から０．２Ｘの距離の位置の間（０．１Ｘ〜０．２Ｘの領域）、中間膜の一端から０．２Ｘの距離の位置から０．３Ｘの距離の位置の間（０．２Ｘ〜０．３Ｘの領域）、中間膜の一端から０．３Ｘの距離の位置から０．４Ｘの距離の位置の間（０．３Ｘ〜０．４Ｘの領域）、中間膜の一端から０．４Ｘの距離の位置から０．５Ｘの距離の位置の間（０．４Ｘ〜０．５Ｘの領域）、中間膜の一端から０．５Ｘの距離の位置から０．６Ｘの距離の位置の間（０．５Ｘ〜０．６Ｘの領域）、中間膜の一端から０．６Ｘの距離の位置から０．７Ｘの距離の位置の間（０．６Ｘ〜０．７Ｘの領域）、中間膜の一端から０．７Ｘの距離の位置から０．８Ｘの距離の位置の間（０．７Ｘ〜０．８Ｘの領域）、中間膜の一端から０．８Ｘの距離の位置から０．９Ｘの距離の位置の間（０．８Ｘ〜０．９Ｘの領域）、中間膜の一端から０．９Ｘの距離の位置から１Ｘの距離の位置の間（０．９Ｘ〜１Ｘの領域）の１０の位置の間の内の少なくとも１つの位置の間において、厚み増加量が、０．０１μｍ以上であることが好ましく、０．０２μｍ以上であることが好ましく、０．０３μｍ以上であることが好ましく、０．０５μｍ以上であることが好ましい。０Ｘ〜０．１Ｘの領域、０．１Ｘ〜０．２Ｘの領域、０．２Ｘ〜０．３Ｘの領域、０．３Ｘ〜０．４Ｘの領域、０．４Ｘ〜０．５Ｘの領域、０．５Ｘ〜０．６Ｘの領域、０．６Ｘ〜０．７Ｘの領域、０．７Ｘ〜０．８Ｘの領域、０．８Ｘ〜０．９Ｘの領域、０．９Ｘ〜１Ｘの領域の１０の位置の厚み増加量の内の、厚み増加量の最も大きな値は、１００μｍ以下であってもよく、５０μｍ以下であってもよく、１０μｍ以下であってもよく、１μｍ以下であってもよい。
【００４４】
以下、図面を参照しつつ、本発明の具体的な実施形態を説明する。なお、各実施形態における異なる部分構成は、適宜置き換えて、組み合わせることが可能である。
【００４５】
図１は、本発明の第１の実施形態に係る合わせガラス用中間膜を模式的に示す断面図である。
【００４６】
図１では、中間膜１１の厚み方向の断面が示されている。なお、図１及び後述の図では、図示の便宜上、中間膜及び中間膜を構成する各層の厚み、並びに楔角θは、実際の厚み及び楔角とは異なるように示されている。
【００４７】
中間膜１１は、第１の層１（中間層）と、第２の層２（表面層）と、第３の層３（表面層）とを備える。第１の層１の第１の表面側に、第２の層２が配置されており、積層されている。第１の層１の第１の表面とは反対の第２の表面側に、第３の層３が配置されており、積層されている。第１の層１は、第２の層２と第３の層３との間に配置されており、挟み込まれている。中間膜１１は、合わせガラスを得るために用いられる。中間膜１１は、合わせガラス用中間膜である。中間膜１１は、多層中間膜である。
【００４８】
中間膜１１は、一端１１ａと、一端１１ａとは反対側の他端１１ｂとを有する。一端１ａと他端１１ｂとは対向し合う両側の端部である。第２の層２及び第３の層３の厚み方向の断面形状は楔状である。第１の層１の厚み方向の断面形状は矩形である。第２の層２及び第３の層３の厚みは、一端１１ａ側のほうが他端１１ｂ側よりも薄い。従って、中間膜１１の一端１１ａの厚みは他端１１ｂの厚みよりも薄い。従って、中間膜１１は、厚みの薄い領域と、厚みの厚い領域とを有する。
【００４９】
また、中間膜１１は全体に、厚みが増加している領域を有する。さらに、中間膜１１が、一端１１ａ側から他端１１ｂ側にかけて厚みが増加している領域を有し、厚みが増加している領域の中に、一端１１ａ側から他端１１ｂ側にかけて厚みの増加量が大きくなる部分を有する。具体的には、中間膜１１では、中間膜１１の全体で、一端１１ａ側から他端１１ｂ側にかけて、厚みの増加量が大きくなっている。また、中間膜１１が、厚み方向の断面形状が楔状である領域を有し、厚み方向の断面形状が楔状である領域の中に、一端１１ａ側から他端１１ｂ側にかけて楔角θ’が大きくなる部分を有する。具体的には、中間膜１１では、中間膜１１の全体で、一端１１ａ側から他端１１ｂ側にかけて楔角θ’が大きくなっている。楔角は、例えば、０．１Ｘの距離範囲の両端を結ぶ中間膜の表面が平面であると仮定した場合の楔角として計測することができる。なお、図１に示す楔角θは、中間膜１１の厚み方向の断面形状が楔状である領域の全体での楔角である。
【００５０】
図２は、本発明の第２の実施形態に係る合わせガラス用中間膜を模式的に示す断面図である。図２では、中間膜１１Ａの厚み方向の断面が示されている。
【００５１】
図２に示す中間膜１１Ａは、第１の層１Ａを備える。中間膜１１Ａは、第１の層１Ａのみの１層の構造を有し、単層の中間膜である。中間膜１１Ａは、第１の層１Ａである。中間膜１１Ａは、合わせガラスを得るために用いられる。中間膜１１Ａは、合わせガラス用中間膜である。
【００５２】
中間膜１１Ａ及び第１の層１Ａの厚み方向の断面形状は、楔状である。中間膜１１Ａは、一端１１ａと、一端１１ａとは反対側の他端１１ｂとを有する。一端１１ａと他端１１ｂとは対向し合う両側の端部である。中間膜１１Ａの一端１１ａの厚みは他端１１ｂの厚みよりも薄い。従って、中間膜１１Ａ及び第１の層１Ａは、厚みの薄い領域と、厚みの厚い領域とを有する。
【００５３】
また、中間膜１１Ａは全体に、厚みが増加している領域を有する。さらに、中間膜１１Ａが、一端１１ａ側から他端１１ｂ側にかけて厚みが増加している領域を有し、厚みが増加している領域の中に、一端１１ａ側から他端１１ｂ側にかけて厚みの増加量が大きくなる部分を有する。また、中間膜１１Ａが、厚み方向の断面形状が楔状である領域を有し、厚み方向の断面形状が楔状である領域の中に、一端１１ａ側から他端１１ｂ側にかけて楔角θ’が大きくなる部分を有する。なお、図２に示す楔角θは、中間膜１１Ａの厚み方向の断面形状が楔状である領域の全体での楔角である。
【００５４】
図１に示す中間膜１１は、楔状の第２の層２及び第３の層３の間に、矩形の第１の層１が挟み込まれた構造を有する。図３〜８に、中間膜の各層の形状をかえた第１〜第６の変形例を示す。
【００５５】
なお、第１〜第６の変形例の中間膜は、いずれも、厚みが増加している領域を有し、一端１１ａ側から他端１１ｂ側にかけて厚みが増加している領域を有し、厚みが増加している領域の中に、一端１１ａ側から他端１１ｂ側にかけて厚みの増加量が大きくなる部分を有し、さらに、厚み方向の断面形状が楔状である領域を有し、厚み方向の断面形状が楔状である領域の中に、一端１１ａ側から他端１１ｂ側にかけて楔角θ’が大きくなる部分を有する。
【００５６】
図３に示す第１の変形例に係る中間膜１１Ｂは、厚み方向の断面形状が楔状である第１の層１Ｂと、厚み方向の断面形状が楔状である第２の層２Ｂと、厚み方向の断面形状が楔状である第３の層３Ｂとを備える。第１の層１Ｂは、第２の層２Ｂと第３の層３Ｂとの間に配置されており、挟み込まれている。
【００５７】
第１の層１Ｂ、第２の層２Ｂ及び第３の層３Ｂの厚みは、一端１１ａ側の方が他端１１ｂ側よりも薄い。従って、中間膜１１Ｂは、厚みの薄い領域と、厚みの厚い領域とを有する。なお、第３の層３Ｂはなくてもよい。
【００５８】
中間膜１１Ｂは、第２の層２Ｂ及び第３の層３Ｂによって、一端１１ａ側から他端１１ｂ側にかけて厚みの増加量が大きくなる部分を有し、一端１１ａ側から他端１１ｂ側にかけて楔角θ’が大きくなる部分を有する。
【００５９】
図４に示す第２の変形例に係る中間膜１１Ｃは、厚み方向の断面形状が矩形である第１の層１Ｃと、厚み方向の断面形状が楔状である第２の層２Ｃと、厚み方向の断面形状が矩形である第３の層３Ｃとを備える。第１の層１Ｃは、第２の層２Ｃと第３の層３Ｃとの間に配置されており、挟み込まれている。第２の層２Ｃの厚みは、一端１１ａ側の方が他端１１ｂ側よりも薄い。従って、中間膜１１Ｃは、厚みの薄い領域と、厚みの厚い領域とを有する。なお、第３の層３Ｃはなくてもよい。
【００６０】
中間膜１１Ｃは、第２の層２Ｃによって、一端１１ａ側から他端１１ｂ側にかけて厚みの増加量が大きくなる部分を有し、一端１１ａ側から他端１１ｂ側にかけて楔角θ’が大きくなる部分を有する。
【００６１】
図５に示す第３の変形例に係る中間膜１１Ｄは、厚み方向の断面形状が楔状である第１の層１Ｄと、厚み方向の断面形状が矩形を湾曲させた形状である第２の層２Ｄと、厚み方向の断面形状が矩形を湾曲させた形状である第３の層３Ｄとを備える。第２の層２Ｄは全体で、厚みが均一である。第３の層３Ｄは全体で、厚みが均一である。第１の層１Ｄは、第２の層２Ｄと第３の層３Ｄとの間に配置されており、挟み込まれている。第１の層１Ｄの厚みは、一端１１ａ側の方が他端１１ｂ側よりも薄い。従って、中間膜１１Ｄは、厚みの薄い領域と、厚みの厚い領域とを有する。なお、第３の層３Ｄはなくてもよい。
【００６２】
中間膜１１Ｄは、第１の層１Ｄによって、一端１１ａ側から他端１１ｂ側にかけて厚みの増加量が大きくなる部分を有し、一端１１ａ側から他端１１ｂ側にかけて楔角θ’が大きくなる部分を有する。
【００６３】
図６に示す第４の変形例に係る中間膜１１Ｅは、厚み方向の断面形状が矩形である第１の層１Ｅと、厚み方向の断面形状が楔状である第２の層２Ｅとを備える。第１の層１Ｅの第１の表面側に第２の層２Ｅが配置されており、積層されている。第２の層２Ｅの厚みは、一端１１ａ側の方が他端１１ｂ側よりも薄い。従って、中間膜１１Ｅは、厚みの薄い領域と、厚みの厚い領域とを有する。
【００６４】
中間膜１１Ｅは、第２の層２Ｅによって、一端１１ａ側から他端１１ｂ側にかけて厚みの増加量が大きくなる部分を有し、一端１１ａ側から他端１１ｂ側にかけて楔角θ’が大きくなる部分を有する。
【００６５】
図７に示す第５の変形例に係る中間膜１１Ｆは、厚み方向の断面形状が矩形である第１の層１Ｆと、厚み方向の断面形状が矩形である領域２Ｆａと厚み方向の断面形状が楔状である領域２Ｆｂとを有する第２の層２Ｆとを備える。第１の層１Ｆの第１の表面側に第２の層２Ｆが配置されており、積層されている。第２の層２Ｆの厚みは、一端１１ａ側の方が他端１１ｂ側よりも薄い。従って、中間膜１１Ｆは、厚みの薄い領域と、厚みの厚い領域とを有する。
【００６６】
中間膜１１Ｆは、第２の層２Ｆの厚み方向の断面形状が楔状である領域２Ｆｂによって、一端１１ａ側から他端１１ｂ側にかけて厚みの増加量が大きくなる部分を有し、一端１１ａ側から他端１１ｂ側にかけて楔角θ’が大きくなる部分を有する。中間膜の領域２Ｆａ部分のように、中間膜１１Ｅは、一端１１ａ側から他端１１ｂ側にかけて厚みの増加量が大きくなっていない部分を有していてもよく、この部分は矩形であってもよい。
【００６７】
図８に示す第６の変形例に係る中間膜１１Ｇは、厚み方向の断面形状が矩形である第１の層１Ｇと、厚み方向の断面形状が楔状である領域２Ｇａと厚み方向の断面形状が楔状である領域２Ｇｂとを有する第２の層２Ｇとを備える。第１の層１Ｇの第１の表面側に第２の層２Ｇが配置されており、積層されている。第２の層２Ｇの厚みは、一端１１ａ側の方が他端１１ｂ側よりも薄い。従って、中間膜１１Ｇは、厚みの薄い領域と、厚みの厚い領域とを有する。
【００６８】
厚み方向の断面形状が楔状である領域２Ｇａでは、一端１１ａ側から他端１１ｂ側にかけて厚みの増加量及び楔角θ’は一定である。厚み方向の断面形状が楔状である領域２Ｇａでは、一端１１ａ側から他端１１ｂ側にかけて厚みの増加量が大きくなっておらず、一端１１ａ側から他端１１ｂ側にかけて楔角θ’が大きくなっていない。厚み方向の断面形状が楔状である領域２Ｇｂでは、一端１１ａ側から他端１１ｂ側にかけて厚みの増加量が大きくなっており、一端１１ａ側から他端１１ｂ側にかけて楔角θ’が大きくなっている。中間膜の領域２Ｇａ部分のように、中間膜１１Ｇは、一端１１ａ側から他端１１ｂ側にかけて厚みの増加量が大きくなっていない部分を有していてもよく、この部分は楔状であってもよい。
【００６９】
中間膜１１Ｇは、第２の層２Ｇの厚み方向の断面形状が楔状である領域２Ｇｂによって、一端１１ａ側から他端１１ｂ側にかけて厚みの増加量が大きくなる部分を有し、一端１１ａ側から他端１１ｂ側にかけて楔角θ’が大きくなる部分を有する。
【００７０】
なお、参考として、本発明に係る中間膜に含まれない中間膜を図１２，１３に示した。
【００７１】
図１２では、楔状の中間膜１０１Ａが示されている。楔状の中間膜１０１Ａでは、一端１０１ａ側から他端１０１ｂ側にかけて厚みの増加量及び楔角θ’は一定である。楔状の中間膜１０１では、一端１０１ａ側から他端１０１ｂ側にかけて厚みの増加量が大きくなっておらず、一端１０１ａ側から他端１０１ｂ側にかけて楔角θ’が大きくなっていない。
【００７２】
図１３では、楔状の中間膜１０１Ｂが示されている。楔状の中間膜１０１Ｂでは、一端１０１ａ側から他端１０１ｂ側にかけて厚みの増加量が小さくなっており、一端１０１ａ側から他端１０１ｂ側にかけて楔角θ’が小さくなっている。
【００７３】
二重像を抑制するために、合わせガラスの取付角度に応じて、中間膜の楔角θを適宜設定することができる。二重像をより一層抑制する観点からは、中間膜の楔角θは、好ましくは０．０１ｍｒａｄ（０．０００６度）以上、より好ましくは０．２ｍｒａｄ（０．０１１５度）以上、好ましくは２ｍｒａｄ（０．１１４６度）以下、より好ましくは０．７ｍｒａｄ（０．０４０１度）以下である。上記中間膜の楔角θは、中間膜における最大厚み部分と最小厚み部分との中間膜の第１の表面部分を結んだ直線と、中間膜における最大厚み部分と最小厚み部分との中間膜の第２の表面部分を結んだ直線との交点における内角である。
【００７４】
中間膜は、一部の領域に着色帯を有していてもよい。中間膜は、一部の領域に着色領域を有していてもよい。多層の中間膜が着色帯又は着色領域を有する場合には、表面層が着色帯又は着色領域を有することが好ましい。ただし、中間層が着色帯又は着色領域を有していてもよい。上記着色帯又は着色領域は、例えば、中間膜を押出成形する際、又は中間膜の各層を押出成形する際に、着色剤を所定の領域に配合することにより形成できる。
【００７５】
上記中間膜の厚みは特に限定されない。上記中間膜の厚みは、中間膜を構成する各層の合計の厚みを示す。よって、多層の中間膜１１の場合には、該中間膜１１の厚みは、第１の層１と第２の層２と第３の層３との合計の厚みを示す。
【００７６】
中間膜の最大厚みは好ましくは０．１ｍｍ以上、より好ましくは０．２５ｍｍ以上、更に好ましくは０．５ｍｍ以上、特に好ましくは０．８ｍｍ以上、好ましくは３ｍｍ以下、より好ましくは２ｍｍ、更に好ましくは１．５ｍｍ以下である。
【００７７】
一端と他端との間の距離をＸとしたときに、中間膜は、一端から内側に向かって０Ｘの距離の位置から０．２Ｘの距離の位置の間（０Ｘ〜０．２Ｘの領域）に最小厚みを有し、他端から内側に向かって０Ｘの距離の位置から０．２Ｘの距離の位置の間（０Ｘ〜０．２Ｘの領域）に最大厚みを有することが好ましく、中間膜は、一端から内側に向かって０Ｘの距離の位置から０．１Ｘの距離の位置の間（０Ｘ〜０．１Ｘの領域）に最小厚みを有し、他端から内側に向かって０Ｘの距離の位置から０．１Ｘの距離の位置の間（０Ｘ〜０．１Ｘの領域）に最大厚みを有することがより好ましい。中間膜の一端が最小厚みを有し、中間膜の他端が最大厚みを有することが好ましい。中間膜１１，１１Ａ，１１Ｂ，１１Ｃ，１１Ｄ，１１Ｅ，１１Ｆ，１１Ｇでは、一端１１ａが最小厚みを有し、他端１１ｂが最大厚みを有する。
【００７８】
実用面の観点、並びに接着力及び耐貫通性を充分に高める観点からは、表面層の最大厚みは好ましくは０．００１ｍｍ以上、より好ましくは０．２ｍｍ以上、更に好ましくは０．３ｍｍ以上、好ましくは１ｍｍ以下、より好ましくは０．８ｍｍ以下である。
【００７９】
実用面の観点、並びに耐貫通性を充分に高める観点からは、２つの表面層の間に配置される層（中間層）の最大厚みは好ましくは０．００１ｍｍ以上、より好ましくは０．１ｍｍ以上、更に好ましくは０．２ｍｍ以上、好ましくは０．８ｍｍ以下、より好ましくは０．６ｍｍ以下、更に好ましくは０．３ｍｍ以下である。
【００８０】
上記中間膜の一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【００８１】
以下、本発明に係る中間膜を構成する上記第１の層（単層の中間膜を含む）、上記第２の層及び上記第３の層の詳細、並びに上記第１の層、上記第２の層及び上記第３の層に含まれる各成分の詳細を説明する。
【００８２】
（熱可塑性樹脂）
上記中間膜は、熱可塑性樹脂を含むことが好ましい。上記第１の層は、熱可塑性樹脂を含むことが好ましい。上記第２の層は、熱可塑性樹脂を含むことが好ましい。上記第３の層は、熱可塑性樹脂を含むことが好ましい。上記熱可塑性樹脂として、従来公知の熱可塑性樹脂を用いることが可能である。上記熱可塑性樹脂は１種のみが用いられてもよく、２種以上が併用されてもよい。
【００８３】
上記熱可塑性樹脂としては、ポリビニルアセタール樹脂、エチレン−酢酸ビニル共重合体樹脂、エチレン−アクリル酸共重合体樹脂、ポリウレタン樹脂及びポリビニルアルコール樹脂等が挙げられる。これら以外の熱可塑性樹脂を用いてもよい。
【００８４】
上記熱可塑性樹脂は、ポリビニルアセタール樹脂であることが好ましい。ポリビニルアセタール樹脂と可塑剤との併用により、合わせガラス部材又は他の中間膜に対する本発明に係る合わせガラス用中間膜の接着力がより一層高くなる。
【００８５】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【００８６】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。
【００８７】
上記ポリビニルアルコールの平均重合度は、ＪＩＳ  Ｋ６７２６「ポリビニルアルコール試験方法」に準拠した方法により求められる。
【００８８】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、中間膜のガラス転移温度が充分に低くなる。
【００８９】
上記アルデヒドは特に限定されない。一般には、炭素数が１〜１０のアルデヒドが好適に用いられる。上記炭素数が１〜１０のアルデヒドとしては、例えば、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【００９０】
上記ポリビニルアセタール樹脂の水酸基の含有率（水酸基量）は、好ましくは１５モル％以上、より好ましくは１８モル％以上、好ましくは４０モル％以下、より好ましくは３５モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【００９１】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【００９２】
上記ポリビニルアセタール樹脂のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【００９３】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【００９４】
上記ポリビニルアセタール樹脂のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【００９５】
上記アセタール化度は、主鎖の全エチレン基量から、水酸基が結合しているエチレン基量と、アセチル基が結合しているエチレン基量とを差し引いた値を、主鎖の全エチレン基量で除算して求めたモル分率を百分率で示した値である。
【００９６】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【００９７】
（可塑剤）
中間膜の接着力をより一層高める観点からは、上記中間膜は、可塑剤を含むことが好ましい。上記第１の層は、可塑剤を含むことが好ましい。上記第２の層は、可塑剤を含むことが好ましい。上記第３の層は、可塑剤を含むことが好ましい。中間膜に含まれている熱可塑性樹脂が、ポリビニルアセタール樹脂である場合に、中間膜（各層）は、可塑剤を含むことが特に好ましい。ポリビニルアセタール樹脂を含む層は、可塑剤を含むことが好ましい。
【００９８】
上記可塑剤は特に限定されない。上記可塑剤として、従来公知の可塑剤を用いることができる。上記可塑剤は、１種のみが用いられてもよく、２種以上が併用されてもよい。
【００９９】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０１００】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０１０１】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１０２】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１０３】
上記有機リン酸可塑剤としては、トリブトキシエチルホスフェート、イソデシルフェニルホスフェート及びトリイソプロピルホスフェート等が挙げられる。
【０１０４】
上記可塑剤は、下記式（１）で表されるジエステル可塑剤であることが好ましい。
【０１０５】
【化１】
2017078160.tif 000003
【０１０６】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１０７】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０１０８】
上記可塑剤の含有量は特に限定されない。各層において、上記熱可塑性樹脂１００重量部に対して、上記可塑剤の含有量は、好ましくは２５重量部以上、より好ましくは３０重量部以上、好ましくは６０重量部以下、より好ましくは５０重量部以下である。上記可塑剤の含有量が上記下限以上であると、合わせガラスの耐貫通性がより一層高くなる。上記可塑剤の含有量が上記上限以下であると、中間膜の透明性がより一層高くなる。
【０１０９】
（紫外線遮蔽剤）
上記中間膜は、紫外線遮蔽剤を含むことが好ましい。上記第１の層は、紫外線遮蔽剤を含むことが好ましい。上記第２の層は、紫外線遮蔽剤を含むことが好ましい。上記第３の層は、紫外線遮蔽剤を含むことが好ましい。紫外線遮蔽剤の使用により、中間膜及び合わせガラスが長期間使用されても、可視光線透過率がより一層低下し難くなる。上記紫外線遮蔽剤は、１種のみが用いられてもよく、２種以上が併用されてもよい。
【０１１０】
上記紫外線遮蔽剤には、紫外線吸収剤が含まれる。上記紫外線遮蔽剤は、紫外線吸収剤であることが好ましい。
【０１１１】
上記紫外線遮蔽剤としては、例えば、金属系紫外線遮蔽剤（金属を含有する紫外線遮蔽剤）、金属酸化物系紫外線遮蔽剤（金属酸化物を含有する紫外線遮蔽剤）、ベンゾトリアゾール系紫外線遮蔽剤（ベンゾトリアゾール構造を有する紫外線遮蔽剤）、ベンゾフェノン系紫外線遮蔽剤（ベンゾフェノン構造を有する紫外線遮蔽剤）、トリアジン系紫外線遮蔽剤（トリアジン構造を有する紫外線遮蔽剤）、マロン酸エステル系紫外線遮蔽剤（マロン酸エステル構造を有する紫外線遮蔽剤）、シュウ酸アニリド系紫外線遮蔽剤（シュウ酸アニリド構造を有する紫外線遮蔽剤）及びベンゾエート系紫外線遮蔽剤（ベンゾエート構造を有する紫外線遮蔽剤）等が挙げられる。
【０１１２】
上記金属系紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１１３】
上記紫外線遮蔽剤は、好ましくはベンゾトリアゾール系紫外線遮蔽剤、ベンゾフェノン系紫外線遮蔽剤、トリアジン系紫外線遮蔽剤又はベンゾエート系紫外線遮蔽剤であり、より好ましくはベンゾトリアゾール系紫外線遮蔽剤又はベンゾフェノン系紫外線遮蔽剤であり、更に好ましくはベンゾトリアゾール系紫外線遮蔽剤である。
【０１１４】
上記金属酸化物系紫外線遮蔽剤としては、例えば、酸化亜鉛、酸化チタン及び酸化セリウム等が挙げられる。さらに、上記金属酸化物系紫外線遮蔽剤に関して、表面が被覆されていてもよい。上記金属酸化物系紫外線遮蔽剤の表面の被覆材料としては、絶縁性金属酸化物、加水分解性有機ケイ素化合物及びシリコーン化合物等が挙げられる。
【０１１５】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０１１６】
上記ベンゾトリアゾール系紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を吸収する性能に優れることから、上記紫外線遮蔽剤は、ハロゲン原子を含むベンゾトリアゾール系紫外線遮蔽剤であることが好ましく、塩素原子を含むベンゾトリアゾール系紫外線遮蔽剤であることがより好ましい。
【０１１７】
上記ベンゾフェノン系紫外線遮蔽剤としては、例えば、オクタベンゾン（ＢＡＳＦ社製「Ｃｈｉｍａｓｓｏｒｂ８１」）等が挙げられる。
【０１１８】
上記トリアジン系紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０１１９】
上記マロン酸エステル系紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０１２０】
上記マロン酸エステル系紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０１２１】
上記シュウ酸アニリド系紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０１２２】
上記ベンゾエート系紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０１２３】
遮熱性を効果的に高める観点からは、中間膜は、錫ドープ酸化インジウム粒子を含むことが好ましい。遮熱性を効果的に高め、かつ高い遮熱性を長期間にわたり維持する観点からは、中間膜は、錫ドープ酸化インジウム粒子と紫外線遮蔽剤とを含むことが好ましく、錫ドープ酸化インジウム粒子とベンゾトリアゾール構造を有する紫外線遮蔽剤とを含むことが好ましい。中間膜は、酸化タングステン粒子とベンゾトリアゾール構造を有する紫外線遮蔽剤とを含む中間膜でなくてもよい。
【０１２４】
期間経過後の可視光線透過率の低下をより一層抑制する観点からは、上記紫外線遮蔽剤を含む層（第１の層、第２の層又は第３の層）１００重量％中、上記紫外線遮蔽剤の含有量は、好ましくは０．１重量％以上、より好ましくは０．２重量％以上、更に好ましくは０．３重量％以上、特に好ましくは０．５重量％以上、好ましくは２．５重量％以下、より好ましくは２重量％以下、更に好ましくは１重量％以下、特に好ましくは０．８重量％以下である。特に、上記紫外線遮蔽剤を含む層１００重量％中、上記紫外線遮蔽剤の含有量が０．２重量％以上であることにより、中間膜及び合わせガラスの期間経過後の可視光線透過率の低下を顕著に抑制できる。
【０１２５】
（酸化防止剤）
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０１２６】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０１２７】
上記酸化防止剤は、フェノール系酸化防止剤又はリン系酸化防止剤であることが好ましい。
【０１２８】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０１２９】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、トリス（２，４−ジ−ｔ−ブチルフェニル）ホスファイト、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０１３０】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、並びにＢＡＳＦ社製「ＩＲＧＡＮＯＸ  １０１０」等が挙げられる。
【０１３１】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０１３２】
（他の成分）
上記第１の層、上記第２の層及び上記第３の層はそれぞれ、必要に応じて、接着力調整剤、遮熱粒子等の遮熱性化合物、難燃剤、帯電防止剤、顔料、染料、耐湿剤、蛍光増白剤及び赤外線吸収剤等の添加剤を含んでいてもよい。これらの添加剤は、１種のみが用いられてもよく、２種以上が併用されてもよい。
【０１３３】
一端と他端とにおける可視光線透過率の差を小さくする観点からは、中間膜は、酸化タングステン粒子を含まないか、又は酸化タングステン粒子を０．００５重量％未満で含むことが好ましく、中間膜は、酸化タングステン粒子を含まないか、又は酸化タングステン粒子を０．００３重量％以下で含むことがより好ましく、中間膜は、酸化タングステン粒子を含まないことが好ましい。
【０１３４】
（合わせガラス）
図９は、図１に示す合わせガラス用中間膜を用いた合わせガラスの一例を示す断面図である。
【０１３５】
図９に示す合わせガラス２１は、中間膜１１と、第１の合わせガラス部材２２と、第２の合わせガラス部材２３とを備える。中間膜１１は、第１の合わせガラス部材２２と第２の合わせガラス部材２３との間に配置されており、挟み込まれている。中間膜１１の第１の表面に、第１の合わせガラス部材２２が配置されている。中間膜１１の第１の表面とは反対の第２の表面に、第２の合わせガラス部材２３が配置されている。
【０１３６】
上記合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１の合わせガラス部材及び上記第２の合わせガラス部材がそれぞれ、ガラス板又はＰＥＴフィルムであり、上記第１の合わせガラス部材及び上記第２の合わせガラス部材の内の少なくとも一方が、ガラス板であることが好ましい。上記第１の合わせガラス部材及び第２の合わせガラス部材の双方がガラス板であることが特に好ましい。
【０１３７】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、線入り板ガラス及びグリーンガラス等が挙げられる。上記有機ガラスは、無機ガラスに代用される合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１３８】
上記第１の合わせガラス部材及び上記第２の合わせガラス部材の各厚みは特に限定されないが、好ましくは１ｍｍ以上、好ましくは５ｍｍ以下である。上記合わせガラス部材がガラス板である場合に、該ガラス板の厚みは、好ましくは１ｍｍ以上、好ましくは５ｍｍ以下である。上記合わせガラス部材がＰＥＴフィルムである場合に、該ＰＥＴフィルムの厚みは、好ましくは０．０３ｍｍ以上、好ましくは０．５ｍｍ以下である。
【０１３９】
本発明の中間膜の形状である場合に、外観が良好な合わせガラスを得やすく、二重像が効果的に抑制されることから、上記中間膜は、平板状である第１，第２の合わせガラス部材の間、又は、曲率半径が１５０００ｍｍ以下である第１，第２の合わせガラス部材の間に、配置されて用いられることが好ましく、平板状である第１，第２の合わせガラス部材の間に配置されて用いられることがより好ましい。但し、上記中間膜は、曲率半径が１５０００ｍｍを超える第１，第２の合わせガラス部材の間に、配置されて用いられてもよい。合わせガラスの外観をより一層良好にし、二重像をより一層効果的に抑制する観点からは、上記第１，第２の合わせガラス部材の曲率半径は、好ましくは１８０００ｍｍ以下、より好ましくは１５０００ｍｍ以下である。
【０１４０】
上記合わせガラスの製造方法は特に限定されない。例えば、上記第１，第２の合わせガラス部材の間に、上記中間膜を挟んで、押圧ロールに通したり、又はゴムバックに入れて減圧吸引したりする。これにより、第１の合わせガラス部材と中間膜及び第２の合わせガラス部材と中間膜との間に残留する空気を脱気する。その後、約７０〜１１０℃で予備接着して積層体を得る。次に、積層体をオートクレーブに入れたり、又はプレスしたりして、約１２０〜１５０℃及び１〜１．５ＭＰａの圧力で圧着する。このようにして、合わせガラスを得ることができる。
【０１４１】
上記合わせガラスは、自動車、鉄道車両、航空機、船舶及び建築物等に使用できる。上記合わせガラスは、建築用又は車両用の合わせガラスであることが好ましく、車両用の合わせガラスであることがより好ましい。上記合わせガラスは、これらの用途以外にも使用できる。上記合わせガラスは、自動車のフロントガラス、サイドガラス、リアガラス又はルーフガラス等に使用できる。遮熱性が高くかつ可視光線透過率が高いので、上記合わせガラスは、自動車に好適に用いられる。
【０１４２】
上記中間膜及び上記合わせガラスは、二重像を抑制できるので、自動車のフロントガラスに好適に用いることができる。上記中間膜は、ヘッドアップディスプレイ（ＨＵＤ）である合わせガラスに用いられることが好ましい。上記合わせガラスは、ヘッドアップディスプレイ（ＨＵＤ）であることが好ましい。
【０１４３】
上記合わせガラスでは、コントロールユニットから送信される速度などの計測情報等を、インストゥルメンタル・パネルの表示ユニットから、フロントガラスに映し出すことができる。このため、自動車の運転者が視野を下げることなく、前方の視野と計測情報とを同時に視認することができる。
【０１４４】
以下に実施例を掲げて本発明を更に詳しく説明する。本発明はこれら実施例のみに限定されない。
【０１４５】
実施例及び比較例では、以下の材料を用いた。
【０１４６】
熱可塑性樹脂：
ＰＶＢ１（ｎ−ブチルアルデヒドによりアセタール化されているポリビニルブチラール樹脂、平均重合度１７００、水酸基の含有率３０．８モル％、アセチル化度０．７モル％、ブチラール化度６８．５モル％）
【０１４７】
なお、上記ポリビニルブチラールの水酸基の含有率、アセチル化度及びブチラール化度（アセタール化度）はＡＳＴＭ  Ｄ１３９６−９２に準拠した方法により測定した。なお、ＪＩＳ  Ｋ６７２８「ポリビニルブチラール試験方法」により測定した場合も、ＡＳＴＭ  Ｄ１３９６−９２に準拠した方法と同様の数値を示した。
【０１４８】
可塑剤：
３ＧＯ（トリエチレングリコールジ−２−エチルヘキサノエート）
【０１４９】
紫外線遮蔽剤：
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
【０１５０】
酸化防止剤：
ＢＨＴ（２，６−ジ−ｔ−ブチル−ｐ−クレゾール）
【０１５１】
（実施例１）
第１の層を形成するための組成物１の作製：
ポリビニルブチラール樹脂（ＰＶＢ１）１００重量部に対して、トリエチレングリコールジ−２−エチルヘキサノエート（３ＧＯ）４０重量部と、酸化タングステン粒子（ＣＷ）を得られる第１の層中で０．１８重量％となる量と、Ｔｉｎｕｖｉｎ３２６を得られる第１の層中で０．６重量％と、ＢＨＴを得られる第１の層中で０．３重量％とを添加し、ミキシングロールで充分に混練し、中間膜を形成するための組成物１を得た。
【０１５２】
第２の層を形成するための組成物２の作製：
ポリビニルブチラール樹脂（ＰＶＢ１）１００重量部に対して、トリエチレングリコールジ−２−エチルヘキサノエート（３ＧＯ）４０重量部と、Ｔｉｎｕｖｉｎ３２６を得られる第１の層中で０．６重量％と、ＢＨＴを得られる第１の層中で０．３重量％とを添加し、ミキシングロールで充分に混練し、第２の層を形成するための組成物２を得た。
【０１５３】
中間膜の作製：
得られた組成物１及び組成物２を、それぞれ押出機を用いて押出して得られた第１の層及び第２の層を積層し、熱プレスすることにより、厚み方向の断面形状が矩形である第１の層と、厚み方向の断面形状が楔状である第２の層とが積層された中間膜を作製した。
【０１５４】
得られた中間膜では、縦方向における一端の厚みを、該一端とは反対側の他端の厚みよりも薄くし、横方向における厚みは均一にし、中間膜の一端側から他端側にかけての厚み増加量を下記の表１に示すようにした。得られた中間膜の厚み方向の断面形状は楔状であり、中間膜は、一端から他端に向かって、厚みが次第に厚くなる形状を有していた。中間膜は、一端に最小厚みを有し、他端に最大厚みを有していた。
【０１５５】
合わせガラスの作製：
得られた中間膜を、縦方向及び横方向における中央部分を取り出すように、縦１０００ｍｍ×横３００ｍｍの大きさに切断した。次に、透明なフロートガラス（縦１０００ｍｍ×横３００ｍｍ×厚さ２．５ｍｍ）２枚の間に、中間膜を挟み込み、積層体を得た。この積層体をゴムバック内に入れ、２．６ｋＰａの真空度で２０分間脱気した後、脱気したままオーブン内に移し、更に９０℃で３０分間保持して真空プレスし、積層体を予備圧着した。オートクレーブ中で１３５℃及び圧力１．２ＭＰａの条件で、予備圧着された積層体を２０分間圧着し、合わせガラスを得た。
【０１５６】
（比較例１，２）
中間膜の形状を下記の表１に示すように設定したこと以外は実施例１と同様にして、合わせガラスを得た。
【０１５７】
（評価）
（１）二重像
合わせガラスをフロントガラスの位置に設置した。合わせガラスの下方に設置した表示ユニットから表示情報を合わせガラスに反射させ、所定の位置で二重像の有無を目視で確認した。中間膜の一端と他端との間の距離をＸとしたときに、中間膜の一端から０．１５Ｘの距離の第１の位置をＨＵＤ表示エリアの下端とし、中間膜の一端から０．８５Ｘの距離の第２の位置をＨＵＤの表示エリアの上端とした。下端の第１の位置と、上端の第２の位置とで、二重像の有無を目視で確認した。二重像を下記の基準で判定した。
【０１５８】
［二重像の判定基準］
○：二重像が確認されない
△：二重像がわずかに確認される（実使用上問題がないレベル）
×：二重像が確認される
【０１５９】
結果を下記の表１に示す。
【０１６０】
【表１】
2017078160.tif 000004
【０１６１】
実施例１では、中間膜の一端から０．１５Ｘの距離の第１の位置から、中間膜の一端から０．８５Ｘの距離の第２の位置の間の全体においても、二重像が抑制されていた。
【０１６２】
なお、図６に示す中間膜を作製した具体的な実施例１を示した。図１〜５，７，８に示す中間膜を作製した場合でも、本発明の構成を備えることによって、二重像を効果的に抑えることができる。
【符号の説明】
【０１６３】
１，１Ａ，１Ｂ，１Ｃ，１Ｄ，１Ｅ，１Ｆ，１Ｇ…第１の層
２，２Ｂ，２Ｃ，２Ｄ，２Ｅ，２Ｆ，２Ｇ…第２の層
２Ｆａ…厚み方向の断面形状が矩形である領域
２Ｆｂ…厚み方向の断面形状が楔状である領域
２Ｇａ…厚み方向の断面形状が楔状である領域
２Ｇｂ…厚み方向の断面形状が楔状である領域
３，３Ｂ，３Ｃ，３Ｄ…第３の層
１１，１１Ａ，１１Ｂ，１１Ｃ，１１Ｄ，１１Ｅ，１１Ｆ，１１Ｇ…中間膜
１１ａ…一端
１１ｂ…他端
２１…合わせガラス
２２…第１の合わせガラス部材
２３…第２の合わせガラス部材
【図１】
2017078160.tif 000005
【図２】
2017078160.tif 000006
【図３】
2017078160.tif 000007
【図４】
2017078160.tif 000008
【図５】
2017078160.tif 000009
【図６】
2017078160.tif 000010
【図７】
2017078160.tif 000011
【図８】
2017078160.tif 000012
【図９】
2017078160.tif 000013
【図１０】
2017078160.tif 000014
【図１１】
2017078160.tif 000015
【図１２】
2017078160.tif 000016
【図１３】
2017078160.tif 000017
【国際調査報告】
2017078160.tif 000018
2017078160.tif 000019
2017078160.tif 000020
2017078160.tif 000021